(57)【要約】【課題】可視光線及び紫外線の何れに対しても優れた応答性を有する、高活性な光触媒、及びその製造方法を提供する。【解決手段】本発明の光触媒は、酸化チタン表面に鉄化合物を担持した構成を有する光触媒であって、前記酸化チタンの比表面積（ＢＥＴ法測定による）が７〜５５ｍ2／ｇの範囲であり、前記酸化チタンがルチル型とアナターゼ型とが３０／７０〜９５／５（前者／後者（Ｘ線回折ピーク強度比））の範囲で混在した結晶型を有することを特徴とする。前記光触媒は、ルチル型とアナターゼ型とが３０／７０〜９５／５（前者／後者（Ｘ線回折ピーク強度比））の範囲で混在した結晶型を有し、比表面積（ＢＥＴ法測定による）が７〜５５ｍ2/ｇの範囲である酸化チタンに塩化鉄（III）を担持させる工程を経て製造することができる。【選択図】なし【特許請求の範囲】
【請求項１】
酸化チタン表面に鉄化合物を担持した構成を有する光触媒であって、前記酸化チタンの比表面積（ＢＥＴ法測定による）が７〜５５ｍ2／ｇの範囲であり、前記酸化チタンがルチル型とアナターゼ型とが３０／７０〜９５／５（前者／後者（Ｘ線回折ピーク強度比））の範囲で混在した結晶型を有することを特徴とする光触媒。
【請求項２】
反応容器（容量：２００ｍＬ）の中に、当該光触媒２００ｍｇを仕込み、メタノールガス（空気希釈、８００体積ｐｐｍ）で前記反応容器内を満たした状態で、２５℃において、２４時間光照射（光源：４０５ｎｍＬＥＤ、照度：２．５Ｗ／ｍ2）を行った際の前記反応容器中における二酸化炭素の生成量（濃度換算）が３００体積ｐｐｍ以上である、請求項１に記載の光触媒。
【請求項３】
酸化チタン基準での、鉄元素含有量が５０〜２０００ｐｐｍ、塩素原子含有量が５０〜１４００ｐｐｍであり、鉄元素含有量／塩素原子含有量（重量比）が１．５０以下である、請求項１又は２に記載の光触媒。
【請求項４】
ルチル型とアナターゼ型とが３０／７０〜９５／５（前者／後者（Ｘ線回折ピーク強度比））の範囲で混在した結晶型を有し、比表面積（ＢＥＴ法測定による）が７〜５５ｍ2/ｇの範囲である酸化チタンに塩化鉄（III）を担持させる工程を経て請求項１〜３の何れか１項に記載の光触媒を得る、光触媒の製造方法。
【請求項５】
酸化チタンに塩化鉄（III）を担持させる際に励起光を照射する、請求項４に記載の光触媒の製造方法。
【請求項６】
請求項１〜３の何れか１項に記載の光触媒を含むコーティング液。
【請求項７】
基材表面に請求項１〜３の何れか１項に記載の光触媒を含むコーティング層を備えた光触媒塗装体。
【発明の詳細な説明】
【技術分野】
【０００１】
本発明は、鉄化合物担持酸化チタン光触媒、その製造方法、前記光触媒を含むコーティング液、並びに前記光触媒を含むコーティング層を備えた光触媒塗装体に関する。
【背景技術】
【０００２】
酸化チタンに紫外線を照射すると強い酸化力を有するラジカルが発生して、有機化合物（例えば、汚れ、悪臭ガス等）の酸化・分解、無機化合物（例えば、ＮＯｘ、ＮＨ3等）の酸化、ウィルス、細菌、カビ等の死滅、不活性化などに効果を発揮することから、近年、環境浄化、脱臭、防汚、抗菌、防カビなどに応用が進められている。しかし、酸化チタンは太陽光の照射下では優れた光触媒能を発揮できるが、白熱灯、蛍光灯等の通常の生活空間における光源に含まれる紫外線量は４％程度と少なく、大部分が可視光線と赤外線で構成されていることから、このような光源下では十分な光触媒能を発揮することができないという問題があった。
【０００３】
上記問題を解決する方法としては、酸化チタンに窒素や特定の金属（例えば、鉄化合物等）を担持させることにより、可視光応答性を付与する方法が知られている。特許文献１には、ルチル型とアナターゼ型が混在した結晶型を有する酸化チタン（ルチル型とアナターゼ型の混合割合（Ｘ線回折ピーク強度比）＝約２０／８０、商品名「ＡＥＲＯＸＩＤＥ  ＴｉＯ2  Ｐ２５」、日本アエロジル（株）製）をＦｅ（ａｃａｃ）3溶液中に浸漬させて、酸化チタン表面にＦｅ（ａｃａｃ）3錯体を担持させ、その後、焼成により前記Ｆｅ（ａｃａｃ）3錯体を酸化鉄とすることで得られる酸化鉄担持酸化チタンは、優れた可視光応答性を有し、可視光線、紫外線の何れを照射した場合にも優れた光触媒活性を示すことが記載されている。しかし、未だ光触媒活性の点で不十分であった。
【先行技術文献】
【特許文献】
【０００４】
【特許文献１】特開２０１２−１５３５９１号公報
【発明の概要】
【発明が解決しようとする課題】
【０００５】
従って、本発明の目的は、可視光線及び紫外線の何れに対しても優れた応答性を有する、高活性な光触媒を提供することにある。
本発明の他の目的は、可視光線及び紫外線の何れに対しても優れた応答性を有する、高活性な光触媒の製造方法を提供することにある。
本発明の他の目的は、可視光線及び紫外線の何れに対しても優れた応答性を有する、高活性な光触媒を含むコーティング液を提供することにある。
本発明の他の目的は、可視光線及び紫外線の何れに対しても優れた応答性を有する、高活性な光触媒を含むコーティング層を備えた光触媒塗装体を提供することにある。
【課題を解決するための手段】
【０００６】
本発明者等は上記課題を解決するため鋭意検討した結果、酸化チタンに鉄化合物を担持させて得られる光触媒について、ルチル型とアナターゼ型とが特定の割合で混在した結晶型を有する酸化チタンを使用すると、可視光線や紫外線の照射による光触媒活性が向上すること、更に、鉄化合物を担持する際に励起光の照射を行うと、可視光線や紫外線の照射による光触媒活性が飛躍的に向上することを見いだした。本発明はこれらの知見に基づいて完成させたものである。
【０００７】
尚、本明細書において、「体積ｐｐｍ」と記載した以外の「ｐｐｍ」は「重量ｐｐｍ」である。
【０００８】
すなわち、本発明は、酸化チタン表面に鉄化合物を担持した構成を有する光触媒であって、前記酸化チタンの比表面積（ＢＥＴ法測定による）が７〜５５ｍ2／ｇの範囲であり、前記酸化チタンがルチル型とアナターゼ型とが３０／７０〜９５／５（前者／後者（Ｘ線回折ピーク強度比））の範囲で混在した結晶型を有することを特徴とする光触媒を提供する。
【０００９】
本発明は、また、反応容器（容量：２００ｍＬ）の中に、当該光触媒２００ｍｇを仕込み、メタノールガス（空気希釈、８００体積ｐｐｍ）で前記反応容器内を満たした状態で、２５℃において、２４時間光照射（光源：４０５ｎｍＬＥＤ、照度：２．５Ｗ／ｍ2）を行った際の前記反応容器中における二酸化炭素の生成量（濃度換算）が３００体積ｐｐｍ以上である、前記の光触媒を提供する。
【００１０】
本発明は、また、酸化チタン基準での、鉄元素含有量が５０〜２０００ｐｐｍ、塩素原子含有量が５０〜１４００ｐｐｍであり、鉄元素含有量／塩素原子含有量（重量比）が１．５０以下である、前記の光触媒を提供する。
【００１１】
本発明は、また、ルチル型とアナターゼ型とが３０／７０〜９５／５（前者／後者（Ｘ線回折ピーク強度比））の範囲で混在した結晶型を有し、比表面積（ＢＥＴ法測定による）が７〜５５ｍ2/ｇの範囲である酸化チタンに塩化鉄（III）を担持させる工程を経て前記の光触媒を得る、光触媒の製造方法を提供する。
【００１２】
本発明は、また、酸化チタンに塩化鉄（III）を担持させる際に励起光を照射する、前記の光触媒の製造方法を提供する。
【００１３】
本発明は、また、前記の光触媒を含むコーティング液を提供する。
【００１４】
本発明は、また、基材表面に前記の光触媒を含むコーティング層を備えた光触媒塗装体を提供する。
【発明の効果】
【００１５】
本発明の光触媒は、紫外線域から可視光線域の広い波長範囲の光を吸収することにより、価電子帯にホール、伝導帯に励起電子を生成し、光触媒表面に付着した種々の物質を酸化、或いは還元して、環境浄化、脱臭、防汚、抗菌、又は防カビ効果を発現する。そのため、本発明の光触媒は、太陽光だけでなく、白熱灯、蛍光灯、及びＬＥＤライト等の通常の生活空間における紫外線量の少ない光源を利用して優れた光触媒能を発揮することができ、車内や屋内等の従来は光触媒能を十分に発揮することが困難であった空間において環境浄化等に好適に使用することができる。
【図面の簡単な説明】
【００１６】
【図１】実施例及び比較例で得られた光触媒の光触媒活性を示す図である。
【図２】実施例及び比較例で得られた光触媒の光触媒活性を示す図である。
【発明を実施するための形態】
【００１７】
［光触媒］
本発明の光触媒は、酸化チタン表面に鉄化合物を担持した構成を有する光触媒であって、前記酸化チタンの比表面積（ＢＥＴ法測定による）が７〜５５ｍ2／ｇの範囲であり、前記酸化チタンがルチル型とアナターゼ型とが３０／７０〜９５／５（前者／後者（Ｘ線回折ピーク強度比））の範囲で混在した結晶型を有することを特徴とする。
【００１８】
本発明における酸化チタンは、ルチル型とアナターゼ型とが混在した結晶型を有する。本発明における酸化チタンは、更にその他の型（例えば、ブルッカイト型等）も含んでいても良いが、全酸化チタンのＸ線回折ピーク強度におけるルチル型のＸ線回折ピーク強度とアナターゼ型のＸ線回折ピーク強度の合計の占める割合は、例えば６０％以上、好ましくは７０％以上、特に好ましくは８０％以上、最も好ましくは９０％以上である。尚、上限は１００％である。すなわち、その他の型の含有割合（２種以上含有する場合はその合計含有割合）は、例えば４０％以下、好ましくは３０％以下、特に好ましくは２０％以下、最も好ましくは１０％以下である。
【００１９】
前記酸化チタンにおけるルチル型とアナターゼ型の混合割合（前者／後者（Ｘ線回折ピーク強度比））は３０／７０〜９５／５であり、触媒活性がより向上する観点から、好ましくは３５／６５〜９０／１０、特に好ましくは４０／６０〜８５／１５、最も好ましくは５０／５０を超え、８５／１５以下、とりわけ好ましくは５０／５０を超え、８０／２０以下である。ルチル型とアナターゼ型の混合割合が上記範囲を外れると、触媒活性が低下するため好ましくない。
【００２０】
尚、本発明において、酸化チタンにおけるルチル型とアナターゼ型の混合割合は、Ｘ線回折ピーク強度比によって示される。そして、Ｘ線回折ピーク強度比はルチル型結晶およびアナターゼ型結晶の最強回折線の強度比から算出することができ、例えば、Ｘ線回折装置としてＣｕの管球を用いた場合は、２θ＝２５．３°付近と２θ＝２７．４°付近に見られる両者の回折線のピークトップの比から算出することができる。
【００２１】
ルチル型とアナターゼ型とが上記範囲で混在した結晶型を有する酸化チタンの比表面積（ＢＥＴ法測定による）は７〜５５ｍ2／ｇの範囲であり、好ましくは７ｍ2／ｇ以上、５０ｍ2／ｇ未満、より好ましくは１０〜４５ｍ2／ｇ、特に好ましくは１０〜３０ｍ2／ｇ、最も好ましくは１０ｍ2／ｇ以上、３０ｍ2／ｇ未満である。比表面積が上記範囲の酸化チタンは、高活性面の露出量が多く、優れた光触媒能を発揮することができる。尚、酸化チタンの比表面積は、窒素吸着法によって求められる。
【００２２】
酸化チタンの比表面積が上記範囲を下回ると、反応物質を吸着する能力が低下して光触媒能が低下する傾向がある。一方、酸化チタンの比表面積が上記範囲を上回ると、励起電子とホールの分離性が低下し、光触媒能が低下する傾向がある。
【００２３】
本発明の光触媒において、酸化チタン表面に担持する鉄化合物は、鉄イオン、鉄単体、鉄塩、鉄酸化物、鉄水酸化物、鉄錯体等のいずれの状態であってもよい。
【００２４】
本発明の光触媒における、酸化チタン基準での鉄元素含有量は、例えば５０〜２０００ｐｐｍであり、上限は、好ましくは１５００ｐｐｍ、より好ましくは１０００ｐｐｍ、更に好ましくは８００ｐｐｍ、特に好ましくは５００ｐｐｍ、最も好ましくは４００ｐｐｍ、とりわけ好ましくは３００ｐｐｍである。また、下限は、好ましくは１００ｐｐｍ、更に好ましくは１５０ｐｐｍ、特に好ましくは２００ｐｐｍである。鉄元素含有量が上記範囲を上回ると、励起電子が有効に作用せず、光触媒能が低下する傾向がある。一方、鉄元素含有量が上記範囲を下回ると、可視光応答性が低下する傾向がある。
【００２５】
また、本発明の光触媒における、酸化チタン基準での塩素原子含有量は、例えば５０〜１４００ｐｐｍであり、上限は、好ましくは１２００ｐｐｍ、より好ましくは１０００ｐｐｍ、更に好ましくは９００ｐｐｍ、特に好ましくは８００ｐｐｍ、最も好ましくは７５０ｐｐｍ、とりわけ好ましくは７００ｐｐｍである。また、下限は、好ましくは１００ｐｐｍ、より好ましくは２００ｐｐｍ、更に好ましくは４００ｐｐｍ、特に好ましくは５００ｐｐｍ、最も好ましくは５５０ｐｐｍ、とりわけ好ましくは６００ｐｐｍである。塩素原子含有量が上記範囲を外れると、触媒活性が低下する傾向がある。
【００２６】
更に、本発明の光触媒における、酸化チタン基準での鉄元素含有量／塩素原子含有量（重量比）は、例えば１．５０以下、好ましくは１．４０以下、更に好ましくは１．０以下、より好ましくは０．８以下、特に好ましくは０．６以下、最も好ましくは０．５以下、とりわけ好ましくは０．４以下である。尚、下限は、例えば０．０５、好ましくは０．１、特に好ましくは０．２、最も好ましくは０．２５、とりわけ好ましくは０．３である。
【００２７】
更に、本発明の光触媒は鉄化合物以外の遷移金属化合物を担持していても良いが、酸化チタンに担持される遷移金属化合物全量に占める鉄化合物の割合（金属元素換算）は、例えば８０重量％以上、好ましくは９０重量％以上、特に好ましくは９５重量％以上である。すなわち、酸化チタンに担持される遷移金属化合物全量に占める、鉄化合物以外の遷移金属化合物の割合（金属元素換算）は、例えば２０重量％以下、好ましくは１０重量％以下、特に好ましくは５重量％以下である。他の遷移金属化合物の担持量が上記範囲を上回ると、本発明の効果が得られにくくなる傾向がある。
【００２８】
［光触媒の製造方法］
本発明の光触媒は、例えば、ルチル型とアナターゼ型とが３０／７０〜９５／５（前者／後者（Ｘ線回折ピーク強度比））の範囲で混在した結晶型を有し、酸化チタンの比表面積（ＢＥＴ法測定による）は７〜５５ｍ2/ｇの範囲である酸化チタンに塩化鉄（III）を担持させる工程を経て製造することができる。
【００２９】
本発明の光触媒の製造に使用する酸化チタンは、ルチル型とアナターゼ型とが混在した結晶型を有し、ルチル型とアナターゼ型の混合割合（前者／後者（Ｘ線回折ピーク強度比））は３０／７０〜９５／５であり、好ましくは３５／６５〜９０／１０、特に好ましくは４０／６０〜８５／１５、最も好ましくは５０／５０を超え、８５／１５以下、とりわけ好ましくは５０／５０を超え、８０／２０以下である。
【００３０】
ルチル型とアナターゼ型とが混在した結晶型を有する酸化チタンは、例えば、四塩化チタンをバーナー中で燃焼させる方法（気相法）にて製造することができる。また、気相法で製造されたルチル型とアナターゼ型とが混在した結晶型を有する酸化チタンをさらに高温で焼成して、アナターゼ型の一部をルチル型へ変換させることにより、ルチル型とアナターゼ型の混合割合を調整することができる。
【００３１】
その他、アナターゼ型酸化チタンを気相にて５００℃以上の温度で燃焼させてその一部をルチル型へ変換することにより製造することができ、燃焼時間を調整することでルチル型とアナターゼ型の割合をコントロールすることができる。尚、アナターゼ型酸化チタンは、周知慣用の方法（例えば、下記（Ｉ）〜（III）の方法）で製造することができる。
（Ｉ）チタンテトライソプロポキシドを６００〜８００℃の温度での熱分解反応に付す方法（気相法）
（II）ゾル−ゲル法で得られた非晶質酸化チタンを、３００〜６００℃の温度で焼成する方法（液相法）
（III）オートクレーブ中、チタンアルコキシドを２５０〜３００℃で水熱処理する方法（水熱法）
【００３２】
酸化チタンに塩化鉄（III）を担持させる方法としては、例えば、酸化チタンに塩化鉄（III）を含浸させる含浸法により行うことができる。
【００３３】
含浸は、具体的には、酸化チタンの水懸濁液中に塩化鉄（III）水溶液を添加することにより行うことができる。塩化鉄（III）水溶液中の塩化鉄（III）濃度は、例えば１０〜８０重量％程度である。含浸時間としては、例えば１〜４８時間程度、好ましくは３〜２４時間、特に好ましくは３〜１２時間である。塩化鉄（III）水溶液濃度や含浸時間を調整することにより、得られる光触媒の鉄元素含有量や塩素原子含有量をコントロールすることができる。
【００３４】
さらに、本発明においては、酸化チタンに塩化鉄（III）を含浸させる際、系内に犠牲剤を添加することが好ましい。犠牲剤を添加することにより、酸化チタンの表面に効率よく鉄化合物を担持させることができる。犠牲剤としては、それ自体が電子を放出しやすい有機化合物を使用することが好ましく、例えば、メタノール、エタノール等のアルコール；酢酸等のカルボン酸；エチレンジアミン四酢酸（ＥＤＴＡ）、トリエタノールアミン（ＴＥＡ）等のアミン等を挙げることができる。
【００３５】
犠牲剤の添加量は適宜調整することができ、例えば、酸化チタンの０．５〜２０．０重量％程度、好ましくは１．０〜５．０重量％である。犠牲剤は過剰量を使用してもよい。
【００３６】
本発明においては、酸化チタン表面に塩化鉄（III）を担持（若しくは、吸着）させる際に励起光を照射することが好ましい。励起光を照射すると、酸化チタンの表面の特定部位に担持された鉄イオンが選択的に剥がれることにより、酸化反応と還元反応の反応場が空間的に大きく引き離され、励起電子とホールの分離性が高められ、励起電子とホールの再結合及び逆反応の進行が極めて低く抑制されるためか、より一層優れた光触媒能を発揮することができる光触媒が得られる。
【００３７】
励起光の照射は、例えば、紫外線等の、バンドギャップエネルギー以上のエネルギーを有する光を照射することにより行うことができる。紫外線を照射する場合は、例えば、中・高圧水銀灯、ＵＶレーザー、ＵＶ−ＬＥＤ、ブラックライト等の紫外線露光装置を使用することができる。励起光の照射量としては、例えば０．１〜３００ｍＷ／ｃｍ2程度、好ましくは０．５〜１００ｍＷ／ｃｍ2である。励起光の照射時間としては、例えば１〜４８時間程度、好ましくは３〜３６時間、特に好ましくは６〜３６時間である。
【００３８】
上記工程を経て得られた本発明の光触媒は、周知慣用の方法で精製することが好ましいく、特に、上記工程を経て得られた本発明の光触媒を、水懸濁液の上澄み液の電気伝導度が３００μＳ／ｃｍ以下（例えば０．５〜３００μＳ／ｃｍ）、好ましくは２５０μＳ／ｃｍ以下、特に好ましくは２００μＳ／ｃｍ以下となるまで繰り返し水洗することが好ましい。水懸濁液の電気伝導度が上記範囲となるまで水洗することにより、光触媒に含まれる不純物［例えば、酸化チタンに含まれる未反応原料（チタン化合物）、鉄化合物（例えば、塩化鉄（III）、硝酸鉄（III）、硫酸鉄（III）等の３価の鉄化合物等）、反応中間体（例えば、２価の鉄化合物等）］を分離・除去することができ、光触媒能を一層向上させることができる。
【００３９】
上記水洗に使用する水としては、例えば、精製水、蒸留水、イオン交換水、純水等を挙げることができる。
【００４０】
水洗処理方法としては、例えば、水に分散−水洗−遠心分離を、遠心分離後の上澄み液の電気伝導度が上記範囲となるまで繰り返し行う方法や、濾過膜を使用して濾過液（若しくは透過液）の電気伝導度が上記範囲になるまで繰り返し膜濾過する方法が挙げられる。膜濾過には、全量ろ過方式とクロスフロー方式（濾過膜面に平行に被処理水を流し、流れの側方で濾過する方式）が含まれる。本発明においては、特に、クロスフロー方式により膜濾過することが、本発明の光触媒の結晶構造及び分散性を維持しつつ、イオン性不純物の含有量を低減することができる点で好ましい。
【００４１】
上記方法により得られる本発明の光触媒は非常に優れた光触媒活性を有し、反応容器（容量：２００ｍＬ）の中に、当該光触媒２００ｍｇを仕込み、メタノールガス（空気希釈、８００体積ｐｐｍ）で前記反応容器内を満たした状態で、２５℃において、２４時間光照射（光源：４０５ｎｍＬＥＤ、照度：２．５Ｗ／ｍ2）を行った際の前記反応容器中における二酸化炭素の生成量（濃度換算）は、例えば３００体積ｐｐｍ以上、好ましくは４００体積ｐｐｍ以上、より好ましくは５００体積ｐｐｍ以上、特に好ましくは６５０体積ｐｐｍ以上、最も好ましくは７００体積ｐｐｍ以上、とりわけ好ましくは７６０体積ｐｐｍ以上である。尚、上限は１０００ｐｐｍ程度である。
【００４２】
本発明の光触媒は紫外線域から可視光線域までの広い波長範囲において優れた応答性を有し、上述の通り優れた光触媒能を発揮することができるため、屋外だけでなく、屋内や車内等の紫外線量が低い環境下において、環境浄化や家電製品の高機能化等に応用が可能である。
【００４３】
［コーティング液］
本発明のコーティング液は、任意の塗布対象物に塗布することで、当該塗布対象物表面に上記光触媒を含むコーティング層を形成する用途に用いられるものであり、少なくとも上記光触媒を含む。本発明のコーティング液は、上記光触媒の他に、例えば、バインダー樹脂、着色顔料、分散媒等を必要に応じて適宜含有することができる。
【００４４】
本発明のコーティング液を、例えば、スプレー、刷毛、ローラー、グラビア印刷等を使用して塗布し、その後、乾燥及び／又は硬化させることによってコーティング層を形成することができる。
【００４５】
［光触媒塗装体］
本発明の光触媒塗装体は、基材表面に前記光触媒を含むコーティング層を１層又は２層以上備えることを特徴とする。
【００４６】
コーティング層の厚み（２層以上有する場合はその総厚み）としては、例えば０．１〜１μｍ程度である。
【００４７】
素材からみた前記基材としては、例えば、各種プラスチック材料［例えば、ポリエチレン、ポリプロピレン、エチレン−プロピレン共重合体、エチレン−酢酸ビニル共重合体等のα−オレフィンをモノマー成分とするオレフィン系樹脂；ポリエチレンテレフタラート、ポリエチレンナフタレート、ポリブチレンテレフタラート等のポリエステル系樹脂；ポリ塩化ビニル；酢酸ビニル系樹脂；ポリフェニレンスルフィド；ポリアミド（ナイロン）、全芳香族ポリアミド（アラミド）等のアミド系樹脂；ポリイミド系樹脂；ポリエーテルエーテルケトン等］、ゴム材料（例えば、天然ゴム、合成ゴム、シリコンゴム等）、金属材料（例えば、アルミニウム、銅、鉄、ステンレス等）、紙質材料（例えば、紙、紙類似物質等）、木質材料（例えば、木材、ＭＤＦ等の木質ボード、合板等）、繊維材料（例えば、不織布、織布等）、革材料、無機材料（例えば、石、コンクリート等）、ガラス材料、磁器材料等の各種の素材を挙げることができる。
【００４８】
用途からみた前記基材としては、例えば、レンズ（例えば、眼鏡やカメラのレンズ等）、プリズム、自動車や鉄道車両等の乗物部材（窓ガラス、照明灯カバー、バックミラー等）、建築部材（例えば、外壁材、内壁材、窓枠、窓ガラス等）、機械構成部材、交通標識等の各種表示装置、広告塔、遮音壁（道路用、鉄道用等）、橋梁、ガードレール、トンネル、碍子、太陽電池カバー、太陽熱温水器集熱カバー、照明器具、浴室用品、浴室部材（例えば、鏡、浴槽等）、台所用品、台所部材（例えば、キッチンパネル、流し台、レンジフード、換気扇等）、空調、トイレ用品、トイレ部材（例えば、便器等）等の抗菌、防カビ、脱臭、大気浄化、水質浄化、防汚効果が期待される物品や、前記物品表面に貼着させるためのフィルム、シート、シール等を挙げることができる。
【００４９】
本発明の光触媒塗装体は、上記光触媒を含むコーティング層を有するため、太陽光の照射環境下はもちろん、白熱灯、蛍光灯等の通常の生活空間の低照度環境下でも、優れた抗菌、防カビ、脱臭、大気浄化、水質浄化、防汚等の効果を発揮することができる。
【実施例】
【００５０】
以下、実施例により本発明をより具体的に説明するが、本発明はこれらの実施例により限定されるものではない。
【００５１】
調製例１
四塩化チタンをバーナー中で燃焼させ、酸化チタン（３０）［比表面積：４５ｍ2／ｇ、ルチル型とアナターゼ型の混合割合（Ｘ線回折ピーク強度比）：３０／７０）が混在した結晶型を有する］を製造した。
【００５２】
調製例２
四塩化チタンをバーナー中で燃焼させ、酸化チタン（５０）［比表面積：３０ｍ2／ｇ、ルチル型とアナターゼ型の混合割合（Ｘ線回折ピーク強度比）：５０／５０］を製造した。
【００５３】
調製例３
調製例１で得られた酸化チタン（３０）を大気中、電気炉で１０００℃で９０分加熱することにより、酸化チタン（７１）[比表面積：２０ｍ2／ｇ、ルチル型とアナターゼ型の混合割合（Ｘ線回折ピーク強度比）：７１／２９]を製造した。
【００５４】
実施例１
調製例１で得られた酸化チタン（３０）１０ｇとイオン交換水９０ｇを撹拌混合して懸濁液を得た。
得られた懸濁液に、塩化鉄（III）水溶液（塩化鉄（III）濃度：３８重量％）０．１５ｇを添加し、２５℃にて３０分間撹拌した。その後、メタノール２．３ｇ（酸化チタンの２３重量％に相当）を添加し、更に６時間撹拌した。
その後、懸濁液を、上澄み液の電気伝導度が２００μＳ／ｃｍ以下となるまで水洗を行う粉体洗浄に付し、高速遠心沈降機（遠心力：２００００Ｇ、遠心時間：１０〜２０分）を用いて粉体を沈降させた。
沈降した粉体を分取し、真空乾燥機を用いて６０℃で乾燥を行って乾燥粉体を得た。
得られた乾燥粉体を乳鉢ですり潰して、光触媒（１）（Ｆｅ／酸化チタン（３０）、酸化チタンに対して、鉄元素含有量：１８２０ｐｐｍ、塩素原子含有量：１３１０ｐｐｍ、鉄元素含有量／塩素原子含有量：１．３９）を得た。
【００５５】
実施例２
調製例１で得られた酸化チタン（３０）に代えて、調製例３で得られた酸化チタン（７１）を使用した以外は実施例１と同様にして、光触媒（２）（Ｆｅ／酸化チタン（７１）、酸化チタンに対して、鉄元素含有量：１７４０ｐｐｍ、塩素原子含有量：１２７０ｐｐｍ、鉄元素含有量／塩素原子含有量：１．３７）を得た。
【００５６】
実施例３
懸濁液に、塩化鉄（III）水溶液とメタノールを添加した後、１０Ｗのブラックライトを用いて紫外線（ＵＶ）を６時間照射（ＵＶ照射量：１０ｍＷ／ｃｍ2）した以外は実施例１と同様にして、光触媒（３）（Ｆｅ／酸化チタン（３０）（ＵＶ）、酸化チタンに対して、鉄元素含有量：２３０ｐｐｍ、塩素原子含有量：６５０ｐｐｍ、鉄元素含有量／塩素原子含有量：０．３５）を得た。
【００５７】
実施例４
調製例１で得られた酸化チタン（３０）に代えて、調製例２で得られた酸化チタン（５０）を使用して懸濁液を得、得られた懸濁液に、塩化鉄（III）水溶液とメタノールを添加した後、１０Ｗのブラックライトを用いて紫外線（ＵＶ）を６時間照射（ＵＶ照射量：１０ｍＷ／ｃｍ2）した以外は実施例１と同様にして、光触媒（４）（Ｆｅ／酸化チタン（５０）（ＵＶ）、酸化チタンに対して、鉄元素含有量：２２０ｐｐｍ、塩素原子含有量：６３０ｐｐｍ、鉄元素含有量／塩素原子含有量：０．３５）を得た。
【００５８】
実施例５
調製例１で得られた酸化チタン（３０）に代えて、調製例３で得られた酸化チタン（７１）を使用して懸濁液を得、得られた懸濁液に、塩化鉄（III）水溶液とメタノールを添加した後、１０Ｗのブラックライトを用いて紫外線（ＵＶ）を６時間照射（ＵＶ照射量：１０ｍＷ／ｃｍ2）した以外は実施例１と同様にして、光触媒（５）（Ｆｅ／酸化チタン（７１）（ＵＶ）、酸化チタンに対して、鉄元素含有量：２１０ｐｐｍ、塩素原子含有量：６２０ｐｐｍ、鉄元素含有量／塩素原子含有量：０．３４）を得た。
【００５９】
比較例１
調製例１で得られた酸化チタン（３０）に代えて、酸化チタン（２０）（ルチル型とアナターゼ型が混在した結晶型を有する酸化チタン、ルチル型とアナターゼ型の混合割合（Ｘ線回折ピーク強度比）：２０／８０、比表面積：５０ｍ2／ｇ、商品名「ＡＥＲＯＸＩＤＥ  ＴｉＯ2  Ｐ２５」、日本アエロジル（株）製）を使用した以外は実施例１と同様にして、光触媒（７）（Ｆｅ／酸化チタン（２０）、酸化チタンに対して、鉄元素含有量：２１２０ｐｐｍ、塩素原子含有量：１５００ｐｐｍ、鉄元素含有量／塩素原子含有量：１．４１）を得た。
【００６０】
＜鉄元素含有量の測定方法＞
光触媒の鉄元素含有量は、以下の方法で測定した。
光触媒約２０ｍｇを精秤し、硫酸１ｍＬを加えた後、砂浴上で加熱溶解した。溶解後、少量の超純水を加えてリフラックスした後、これをＩＷＡＫＩ製ＰＰ容器にて２０ｍＬにメスアップし、更に０．２μｍフィルター処理を施してサンプルを調製し、これをＩＣＰ発光分析（ＩＣＰ発光分析装置：（株）リガク製、ＣＩＲＯＳ）に付した。
また、光触媒を加えなかった以外は前記と同様にして得られたサンプルをブランクとして使用した。検量線用の標準液は、ＳＰＥＸ社製ＩＣＰ−ＭＳ用混合標準液ＸＳＴＣ−２２を同濃度の硫酸水溶液にて希釈調整したものを使用した。
【００６１】
＜塩素原子含有量の測定方法＞
光触媒の塩素原子含有量は、下記条件で測定した。
燃焼条件
使用機器：ダイアインスツルメンツ製ＡＱＦ−１００
サンプル：約２０ｍｇ
燃焼プログラム：２
吸収液：Ｈ2Ｏ2１５０ｐｐｍ
内部標準液：酒石酸５ｐｐｍ
吸収液量：１０ｍＬ
イオンクロマト条件
使用機器：ＤＩＯＮＥＸ  ＩＣＳ−２０００（低濃度分析モード）
本カラム：ＡＳ−１２
プレカラム：ＡＧ−１２
溶離液：３．０ｍＭ  Ｋ2ＣＯ3＋０．３ｍＭ  ＥＰＭ
サプレッサー：ＡＳＲＳ（リサイクルモード）
流速：１．２ｍＬ／分
検出器：電気伝導度検出器
カラム温度：３５℃
注入量：１００μＬ
【００６２】
＜光触媒活性評価方法（メタノール酸化法）＞
光触媒（１）〜（７）、及び酸化チタン（２０）の光触媒活性は、メタノールを酸化し、生成するＣＯ2量を測定することによりで光触媒活性を評価した。
すなわち、光触媒約２００ｍｇをガラス製皿に広げ、反応容器（容量：２００ｍＬ、ＡＮＡＬＹＴＩＣ−ＢＡＲＲＩＥＲ、ジーエルサイエンス（株）製）の中に入れ、真空状態にした後、メタノールガス（空気希釈；８００体積ｐｐｍ）１２５ｍＬを反応容器内に吹き込んだ。メタノールガスの光触媒への吸着が平衡に達した後、２５℃で光照射（光源：４０５ｎｍＬＥＤ、照度：２．５Ｗ／ｍ2）を行った。
光照射開始２４時間後における反応容器内のＣＯ2濃度をメタナイザー（商品名「ＭＴ２２１」、ＧＬサイエンス（株）製）が付属した水素炎イオン化検出器付きガスクロマトグラフ（商品名「ＧＣ−１４Ｂ」、島津製作所製）を使用して測定し、光照射開始前における反応用器内のＣＯ2濃度を差し引いた値を、ＣＯ2の生成量とした。結果を図１、２に示す。
【００６３】
図１、２より、ルチル型とアナターゼ型とが３０／７０〜９５／５（前者／後者（Ｘ線回折ピーク強度比））の範囲で混在した結晶型を有する酸化チタンに鉄化合物を担持してなる本発明の光触媒は、ルチル型とアナターゼ型の混合割合が前記範囲を外れる酸化チタンに鉄化合物を担持してなる光触媒に比べて、触媒活性に優れることが分かる。
また、ルチル型とアナターゼ型の混合割合は、前記範囲内においてルチル型の含有割合が上がると、触媒活性が向上する傾向があることが分かる。
更に、鉄化合物担持の際に励起光を照射して得られる光触媒は、励起光を照射することなく得られた光触媒に比べて飛躍的に触媒活性が向上することが分かる。
【図１】
2018079432.tif 000002
【図２】
2018079432.tif 000003